(57)【特許請求の範囲】
【請求項１】
金属シートの表面に化粧紙を接着する一方、裏面に該化粧紙よりも秤量の小さい紙を接着した後、塗布含浸法により該表面側の化粧紙及び裏面側の紙にそれぞれ互いに異なる合成樹脂液を表面側の化粧紙への樹脂含浸量が裏面側の紙への樹脂含浸量よりも多くなるように含浸させた金属シート複合樹脂含浸紙を得、
上記金属シート複合樹脂含浸紙を基板表面に含浸紙の裏面側が基板側になるように配して加熱加圧することにより、基板と金属シート複合樹脂含浸紙とを一体に固着することを特徴とする化粧板の製造方法。
【請求項２】
基板裏面に樹脂含浸紙を配して加熱加圧することにより、基板の表面に金属シート複合樹脂含浸紙を、また基板の裏面に樹脂含浸紙をそれぞれ一体に固着することを特徴とする請求項１に記載の化粧板の製造方法。
【請求項３】
基板が無機質板であることを特徴とする請求項１又は２に記載の化粧板の製造方法。
【請求項４】
無機質板が、無機質繊維と無機質粉状体と結合剤とを主成分とする厚さ２ｍｍ〜９ｍｍの無機質板であることを特徴とする請求項３に記載の化粧板の製造方法。
【発明の詳細な説明】
【技術分野】
【０００１】
本発明は、住宅等の建築物の特に壁板や床板等の内装材として用いるのに好適な化粧板を生産性良く製造するための製造方法に関する。
【背景技術】
【０００２】
従来から、特許文献１に例示されるように、複数の樹脂含浸紙を積層接着して形成される樹脂含浸化粧材はよく知られており、このような化粧材は、通常、内装材基板やテーブル等の天板基板の表面に接着されて化粧内装板や化粧天板に加工される化粧面材として用いられている。
【０００３】
また、特許文献２や特許文献３に示されるように、樹脂含浸紙とアルミ箔等の金属シートとを複合した化粧面材や化粧板も知られており、それぞれ耐シガレット性や耐結露腐蝕性・耐反り性等の問題を改善するものである。
【特許文献１】特開平５−１９３０８３号公報
【特許文献２】特開平１０−８６２７６号公報
【特許文献３】特開平７−１０８６４７号公報
【発明の開示】
【発明が解決しようとする課題】
【０００４】
しかしながら、上記従来のものを製造する場合、いずれも、複数の樹脂含浸紙、又は樹脂含浸紙と金属シートとを準備しておき、これらを１枚ずつ接着一体化する方法であるため、生産性や生産時の取扱い性が悪い。また、建築物の化粧内装板や化粧天板にするには、このような多層の樹脂含浸紙積層面材をさらに接着剤を用いて基板に貼着する必要があり、生産加工が面倒であった。
【０００５】
また、従来のものでは、樹脂の含浸処理時に、薄い含浸紙が破損してその生産歩留まりが低下するという問題も生じる。
【０００６】
また、特に、特許文献２や特許文献３に示される後者の方法においては、アルミ箔等の金属シートを樹脂含浸シート内の未硬化樹脂を用いて加熱加圧下で接着しようとすると、金属との接着性の良い特殊な合成樹脂を用いる必要があり、含浸用樹脂として通常よく用いられるＤＡＰ樹脂、メラミン樹脂、不飽和ポリエステル樹脂、アクリル樹脂等を用いた場合には、接着不良が生じ易いという問題を有していた。
【０００７】
本発明は、かかる従来の問題に鑑みなされたもので、その主たる目的は、樹脂含浸紙と金属シートの複合方法に工夫を凝らすことにより、金属シート複合樹脂含浸紙を化粧面材とする、耐熱性、耐シガレット性、耐湿性（水蒸気バリアー性）、耐硬度等に優れた化粧板を、生産性良く製造することができる製造方法を提供しようとすることにある。
【課題を解決するための手段】
【０００８】
上記の目的の達成のため、請求項１の発明に係る化粧板の製造方法では、金属シートの表面に化粧紙を接着する一方、裏面に該化粧紙よりも秤量の小さい紙を接着した後、塗布含浸法により該表面側の化粧紙及び裏面側の紙にそれぞれ互いに異なる合成樹脂液を表面側の化粧紙への樹脂含浸量が裏面側の紙への樹脂含浸量よりも多くなるように含浸させた金属シート複合樹脂含浸紙を得、この金属シート複合樹脂含浸紙を基板表面に含浸紙の裏面側が基板側になるように配して加熱加圧することにより、基板と金属シート複合樹脂含浸紙とを一体に固着することを特徴とする。
【０００９】
この請求項１の発明に係る化粧板の製造方法によると、予め金属シートの表面に化粧紙を、また裏面に該化粧紙よりも秤量の小さい紙をそれぞれ接着した後、塗布含浸法により、これら表裏面の紙に互いに異なる合成樹脂液を含浸させて金属シート複合樹脂含浸紙を形成し、この金属シート複合樹脂含浸紙を基板表面に対し、加熱加圧して基板と一体に固着するので、従来の化粧板のように、複数の樹脂含浸紙を予め用意してこれと金属シート等を加熱加圧接着し、さらにこれを接着剤を用いて基板に貼着する、という面倒な生産加工を行う必要がなく、化粧板を生産性良く製造することができる。
【００１０】
そして、予め金属シートに対し表裏の紙を、金属シートと紙とを良好に接着できる接着剤を用いて接着してから、その表裏の紙に樹脂を含浸させるので、金属シートと樹脂含浸紙とが良好に密着した化粧板に形成できる。
【００１１】
また、従来のように、含浸処理時において、薄い含浸紙が破損してその生産歩留まりが低下するという問題を生じることもない。
【００１２】
さらに、金属シートの表面側に接着する紙が化粧紙で、その秤量が裏面側に接着する紙よりも大であり、この表面側の化粧紙及び裏面側の紙に対しそれぞれ互いに異なる合成樹脂液が、表面側の化粧紙への樹脂含浸量が裏面側の紙への樹脂含浸量よりも多くなるように含浸されるので、硬度の必要な表面側は樹脂含浸量が多くて硬度の高い化粧面となる一方、裏面側は樹脂含浸量が少なめで基板との接着性の確保ができる金属シート複合樹脂含浸紙に形成することができ、このことで、硬度の高い化粧面を有しかつ基板と金属シートとの密着性の良好な化粧板が得られる。
【００１３】
また、表面側の紙に含浸する樹脂と裏面側の紙に含浸する樹脂とを互いに異なる樹脂にしているので、例えば表面側に含浸する樹脂には、耐汚染性、耐熱変色性、透明性等の化粧層に適した樹脂を、また裏面側には耐汚染性等の化粧適性に劣るが、基板との接着性に優れる樹脂を、それぞれ選択して用いることができる。そして、表裏の紙の間に金属シートを介在させているので、表面側の紙に含浸した樹脂と裏面側の紙に含浸した樹脂とが混じり合って上記樹脂の特徴を減じ合うことはなく、一層良好な諸性能を有する化粧板を製造することができる。
【００１４】
請求項２の発明に係る化粧板の製造方法では、請求項１の発明の化粧板の製造方法において、基板裏面に樹脂含浸紙を配して加熱加圧することにより、基板の表面に金属シート複合樹脂含浸紙を、また基板の裏面に樹脂含浸紙をそれぞれ一体に固着することを特徴とする。
【００１５】
この請求項２の発明に係る化粧板の製造方法によると、基板裏面にも樹脂含浸紙を配して加熱加圧しているので、請求項１の発明に加えて、反り等の発生がなく強度的にも優れた化粧板を形成できる。
【００１６】
請求項３の発明に係る化粧板の製造方法では、請求項１又は２の発明の化粧板の製造方法において、基板は無機質板であることを特徴とする。
【００１７】
この請求項３の発明に係る化粧板の製造方法によると、基板として無機質板を用いているので、耐熱性や防火性に優れた化粧板に形成することができる。
【００１８】
請求項４の発明に係る化粧板の製造方法では、請求項３の発明の化粧板の製造方法において、無機質板は、無機質繊維と無機質粉状体と結合剤とを主成分とする厚さ２ｍｍ〜９ｍｍの無機質板とする。
【００１９】
この請求項４の発明に係る化粧板の製造方法によると、基板としての無機質板が、無機質繊維と無機質粉状体と結合剤とを主成分とする厚さ２ｍｍ〜９ｍｍの薄い無機質板を用いているので、請求項３の発明の効果に加えて、大版サイズであっても軽くて施工し易く、また現場での切断加工性の良い化粧板を形成することができる。
【発明の効果】
【００２０】
以上説明のように、請求項１の発明に係る化粧板の製造方法によると、金属シートの表面に化粧紙を、また裏面に該化粧紙よりも秤量の小さい紙をそれぞれ接着し、塗布含浸法によりそれら紙に互いに異なる合成樹脂液を表面側の化粧紙への樹脂含浸量が裏面側の紙への樹脂含浸量よりも多くなるように含浸させて金属シート複合樹脂含浸紙を形成し、この金属シート複合樹脂含浸紙を基板表面に配して加熱加圧により基板と金属シート複合樹脂含浸紙とを一体に固着することにより、複数の樹脂含浸紙を金属シート等と加熱加圧接着し、これを接着剤を用いて基板に貼着するという面倒な生産加工が不要となり、金属シートと樹脂含浸紙とが良好に密着した化粧板を生産性良く製造することができるとともに、その生産歩留まりの向上を図ることができる。また、硬度の必要な表面側は樹脂含浸量が多くて硬度の高い化粧面となる一方、裏面側は樹脂含浸量が少なめで基板との接着性の確保ができる金属シート複合樹脂含浸紙を形成して、硬度の高い化粧面を有しかつ基板と金属シートとの密着性の良好な化粧板が得られる。さらに、表面側の紙に含浸する樹脂と裏面側の紙に含浸する樹脂とを互いに異なる樹脂にしたので、例えば表面側の含浸樹脂として耐汚染性、耐熱変色性、透明性等化粧層に適した樹脂を、また裏面側の含浸樹脂として耐汚染性等の化粧適性には劣るが基板との接着性に優れる樹脂をそれぞれ選択して用いることができ、使用する含浸樹脂の選択肢を拡げることができるとともに、表面側及び裏面側の紙に含浸した樹脂同士が混じり合って各樹脂の特徴を減じ合うことがなく、一層良好な諸性能を有する化粧板を製造することができる。
【００２１】
請求項２の発明に係る化粧板の製造方法によると、基板裏面にも樹脂含浸紙を配して加熱加圧により一体に固着することにより、請求項１の発明に加えて、反り等の発生がなく強度的にも優れた化粧板を形成することができる。
【００２２】
請求項３の発明に係る化粧板の製造方法によると、基板として無機質板を用いたことにより、耐熱性や防火性に優れた化粧板を形成することができる。
【００２３】
請求項４の発明に係る化粧板の製造方法によると、上記無機質板として、無機質繊維と無機質粉状体と結合剤とを主成分とする厚さ２ｍｍ〜９ｍｍの薄い無機質基板を用いたことにより、請求項３の発明の効果に加えて、大版サイズであっても軽くて施工し易く、また現場での切断加工性の良い化粧板を製造することができる。
【発明を実施するための最良の形態】
【００２４】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００２５】
図１は、本発明の実施形態に係る製造方法により得られる化粧板Ａを示す。この化粧板Ａは、基板１と、この基板１の表面に接着された金属シート複合樹脂含浸紙２と、基板１の裏面に接着された樹脂含浸強化紙９とで構成されている。そして、上記金属シート複合樹脂含浸紙２は、表面側の樹脂含浸化粧紙３と、中間層の金属シート４と、裏面側の樹脂含浸紙５とで構成されている。
【００２６】
上記化粧板Ａの製造方法の実施形態について、図２〜図７により説明する。
【００２７】
(1)  金属シートへの紙の接着
図２に示すように、金属シート複合樹脂含浸紙２の表面側に配置される樹脂含浸化粧紙３に用いる表面化粧紙３′と、金属シート複合樹脂含浸紙２の裏面側に配置される樹脂含浸紙５に用いる裏面紙５′と、金属シート複合樹脂含浸紙２の中間層の金属シート４とを用意する。
【００２８】
上記表面化粧紙３′としては、特に限定されるものではないが、例えば樹脂含浸性、印刷適性、着色適性の良い坪量３０〜８０ｇ／ｍ２の印刷チタン紙や着色含浸用紙を用いることができる。
【００２９】
一方、裏面紙５′としては、特に限定されるものではないが、例えば坪量１２〜４５ｇ／ｍ２の薄葉紙、その他の含浸用紙を用いることができる。
【００３０】
また、中間層の金属シート４としては、厚さ４μｍから１００μｍ程度のアルミ箔やステンレス箔等を用いることができる。この金属シート４の厚さが４μｍ未満となると、その耐熱変色性への効果が不十分となるとともに、製造時等において破損し易くなる。一方、厚さが１００μｍを超えても、耐熱変色性への効果の上昇が少なくなるとともに、不経済となり、また後述の複合材２′としたときの巻き取り性や、化粧板とした後の施工時の切断加工性が悪くなる。
【００３１】
そして、まず、金属シート４の表面及び裏面にそれぞれ接着剤７，７を塗布し、図３に示すように、その金属シート４の表面側に表面化粧紙３′（チタン紙等）を、また裏面側に裏面紙５′（薄葉紙等）をそれぞれ接着剤７，７により接着して複合材２′を形成する。
【００３２】
この接着剤７は、ウレタン系接着剤やアクリル系樹脂接着剤等、金属シート４と表面化粧紙３′及び裏面紙５′（つまり紙）との接着性の良い接着剤を用いる。この接着剤７は、図２に示すように金属シート４の表裏面にそれぞれ塗布してもよいが、その他、表面化粧紙３′及び裏面紙５′の接着しようとする面（金属シート４に対向する面）に塗布してもよく、さらには金属シート４と表面化粧紙３′及び裏面紙５′との少なくともいずれか一方に塗布すればよい。
【００３３】
(2)  接着された紙への樹脂の含浸
次いで、この接着した金属シート４と表面化粧紙３′及び裏面紙５′との複合材２′に樹脂の含浸処理をする。この樹脂の含浸方法は、浸漬法又は塗布含浸法により行うことができる。上記浸漬法は、本発明の実施形態ではなく、参考のために示すもので、図４に示すように、樹脂液１１が貯液された浸漬槽１２内に位置するガイドローラ１３と、浸漬槽１２外に位置する略同じ高さの上流側及び下流側ガイドローラ１４，１５との間に複合材２′を移送させて、その複合材２′が浸漬槽１２内のガイドローラ１３に沿って移動する間に複合材２′を樹脂液１１に浸漬させ、その樹脂液１１を表面化粧紙３′及び裏面紙５′に含浸させるものであり、表面化粧紙３′及び裏面紙５′に含浸する樹脂が同じである場合に用いられる。この浸漬法によると、表面化粧紙３′及び裏面紙５′に同時に速く樹脂液１１を含浸させることができるので好ましい。
【００３４】
また、通常の紙のみへの樹脂の含浸では、その紙が薄いと、含浸処理時に破損することがあるが、このような複合材２′への含浸では、複合材２′が破損することはない。
【００３５】
一方、塗布含浸法は、本発明の実施形態であり、図５に示すように、複合材２′を、上流側（図５左側）の塗布ロール１７とその下側に位置する支持ロール１８との間に、また下流側（図５右側）の塗布ロール２１とその上側に位置する支持ロール２２との間にそれぞれ挟んだ状態で移送させ、上流側の塗布ロール１７と、その側方に外周面を塗布ロール１７外周面との間に僅かな隙間があくように配置されたドクタロール１９との間に、表面化粧紙３′に含浸させる樹脂液１１を供給し、この樹脂液１１を塗布ロール１７の図５で反時計回り方向の回転に伴い塗布ロール１７外周面に載せて、複合材２′の表面化粧紙３′に塗布含浸させる一方、下流側の塗布ロール２１と、その側方に外周面を塗布ロール２１外周面との間に僅かな隙間があくように配置されたドクタロール２３との間に、裏面紙５′に含浸させる樹脂液１１であって、上記表面化粧紙３′に含浸させる樹脂液１１とは異なるものを供給し、この樹脂液１１を塗布ロール２１の図５で時計回り方向の回転に伴い塗布ロール２１外周面に載せて、複合材２′の裏面紙５′に塗布含浸させるものである。
【００３６】
そして、表面化粧紙３′に含浸させる樹脂と裏面紙５′に含浸させる樹脂とが互いに異なる場合でも、塗布含浸法により紙３′，５′に異なる樹脂液１１，１１を塗布含浸しても、金属シート４の介在によって両樹脂が混じり合うことがないので好ましい。
【００３７】
上記表面化粧紙３′又は裏面紙５′に含浸する樹脂としては、例えばジアリルフタレート系樹脂、アクリル樹脂、アクリルウレタン樹脂、メラミン樹脂、フェノール樹脂、ウレタン樹脂、不飽和ポリエステル樹脂、或いはそれらのシリコン変性やフッ素変性樹脂、さらにはそれらの混合物等を用いることができる。
【００３８】
表面化粧紙３′（樹脂含浸化粧紙３）のみに含浸させる樹脂は、耐汚染性、耐熱変色性、硬度、透明性等に優れた樹脂を用いるのが好ましく、例えばこのような樹脂として、ジアリルフタレート樹脂やシリコン変性ジアリルフタレート系樹脂、アクリルウレタン樹脂等を挙げることができる。
【００３９】
また、裏面紙５′（樹脂含浸紙５）のみに含浸されている樹脂としては、基板１との接着性の良い樹脂を用いるのが好ましく、例えば不飽和ポリエステル樹脂、フェノール樹脂、メラミン樹脂、ウレタン樹脂等を挙げることができる。
【００４０】
このようにして表裏の紙３′，５′に樹脂液１１が含浸された複合材２′を一旦乾燥することで、図６に示す如く、表面化粧紙３′及び裏面紙５′への含浸樹脂が未硬化状態の金属シート複合樹脂含浸紙２を形成する。
【００４１】
(3)  裏面用樹脂含浸強化紙の製造
基板１の裏面を補強するための裏面用樹脂含浸強化紙９の製造に用いる紙は、特に限定されるものではないが、本実施形態では、上記表面化粧紙３′と同様のチタン紙（印刷なし）を用いる例を示す。また、この裏面用樹脂含浸強化紙９への含浸樹脂は、特に限定されるものではなく、種々のものを用いることができる。上記表面化粧紙３′（印刷チタン紙等）に用いたのと同じジアリルフタレート樹脂等の樹脂を用いるのが、形成した化粧板Ａの反りや変形の発生をより一層なくする上で好ましい。
【００４２】
この裏面用樹脂含浸強化紙９への樹脂液の含浸は、上記複合材２′への樹脂液の含浸と同様に、浸漬法又は塗布含浸法により行うことができる。
【００４３】
(4)  基板
基板１としては、特に限定されるものではないが、キッチン廻りや水廻りの壁板等の内装化粧板に用いる場合は、耐腐朽性、防火性の点で無機質基板であることが望ましく、さらには、軽量で適度な靭性を有して施工し易く、また切断、穴あけ等の現場加工がし易いという点で、ロックウール等の無機質繊維と、炭酸カルシウム、水酸化アルミニウム、シラス発泡体等の無機質粉状体と、フェノール樹脂等の結合剤とを主な成分とする厚さ２ｍｍ〜９ｍｍの２層ないし３層構成の火山性ガラス質複層板（例えば大建工業株式会社製の商品名「ダイライト」等）を好適に用いることができる。
【００４４】
(5)  基板への金属シート複合樹脂含浸紙及び裏面用樹脂含浸強化紙の接着
図７に示すように、基板１の表面側に金属シート複合樹脂含浸紙２を、また裏面側に裏面用樹脂含浸強化紙９をそれぞれ配してこれらを積層し、この積層物をホットプレス２５により加熱加圧する。図７中、２６は熱圧用のプレートである。このことで、上記金属シート複合樹脂含浸紙２の樹脂含浸化粧紙３及び樹脂含浸紙５に含浸された樹脂と、裏面用樹脂含浸強化紙９に含浸された樹脂とを硬化させるとともに、この金属シート複合樹脂含浸紙２及び裏面用樹脂含浸強化紙９と基板１とが一体に固着する。このことで、図１に示す化粧板Ａが製造される。
【００４５】
ここにおいて、基板１と裏面用樹脂含浸強化紙９との接着、及び基板１と金属シート複合樹脂含浸紙２との接着は、特に接着剤を用いることなく、金属シート複合樹脂含浸紙２の樹脂含浸紙５中及び裏面用樹脂含浸強化紙９中に含浸された樹脂によって行うことができる。
【００４６】
このようにして製造された化粧板Ａは、予め金属シート４に対し表裏の表面化粧紙３′及び裏面紙５′を、金属シート４と紙３′，５′とを良好に接着できる接着剤７を用いて接着してから、その表裏の紙３′，５′に樹脂液１１を含浸させるので、金属シート４と樹脂含浸化粧紙３及び樹脂含浸紙５とが良好に密着した化粧板となる。
【００４７】
（その他の実施形態）
尚、上記実施形態では、金属シート複合樹脂含浸紙２の表面側に用いる樹脂含浸用の表面化粧紙３′として印刷チタン紙や着色含浸用紙を用いたが、これに限らず、印刷や着色を予め施していないチタン紙や薄葉紙等の含浸用紙を用いることもでき、その場合には複合材２′に樹脂を含浸して乾燥した後の表面化粧紙の表面に印刷や着色を行うようにすることもできる。
【００４８】
また、このようにして得られた化粧板Ａ（上記実施形態、及びその他の実施形態の両方）の表面に表面保護のため、クリアー塗料、カラークリアー塗料等の透明性樹脂塗料を塗布しておくこともできる。
【実施例】
【００４９】
次に、具体的に実施した実施例について説明する。
【００５０】
（参考例）
金属シートとしての厚さ１２μｍのアルミ箔の表面側に、表面化粧紙として坪量６０ｇ／ｍ２の印刷チタン紙を、また裏面側に裏面紙として坪量３０ｇ／ｍ２の薄葉紙を、それぞれウレタン系樹脂接着剤を用いて接着して複合材に形成した後、この複合材を、ＤＡＰ（ジアリルフタレート）樹脂液を貯液した浸漬槽内に浸漬して、表面側の印刷チタン紙には固形分換算で７５ｇ／ｍ２のＤＡＰ樹脂液を、また裏面側の薄葉紙には固形分換算で３０ｇ／ｍ２のＤＡＰ樹脂液をそれぞれ含浸させ、これを乾燥させて、含浸ＤＡＰ樹脂が未硬化状態のアルミ箔複合ＤＡＰ樹脂含浸印刷紙（金属シート複合樹脂含浸紙）を作成、準備した。
【００５１】
また、裏面紙として坪量６０ｇ／ｍ２のチタン紙にＤＡＰ樹脂を固形分換算で７５ｇ／ｍ２含浸させ、これを乾燥させて、含浸ＤＡＰ樹脂が未硬化状態の裏面用ＤＡＰ樹脂含浸紙（裏面用樹脂含浸紙）を準備した。
【００５２】
次に、厚さ３ｍｍの２層構成の火山性ガラス質複層板（大建工業株式会社製の商品名「ダイライト３ＦＴ」）からなる基板と、上記準備した未硬化状態のアルミ箔複合ＤＡＰ樹脂含浸印刷紙と、上記準備した未硬化状態の裏面用ＤＡＰ樹脂含浸紙とを、基板の表面側にアルミ箔複合ＤＡＰ樹脂含浸印刷紙が位置し、基板の裏面側に裏面用ＤＡＰ樹脂含浸紙が位置するようにホットプレスのプレート間に配して、温度１３５℃、圧力１．２ＭＰａの条件で１０分間加熱加圧し、含浸したＤＡＰ樹脂を硬化するとともに、基板の表面にアルミ箔複合ＤＡＰ樹脂含浸印刷紙が、そして基板の裏面に裏面用ＤＡＰ樹脂含浸紙がそれぞれ接着一体化した化粧板を得た。
【００５３】
このようにして得られた化粧板は、表面平滑で光沢がある美麗な外観を有し、ＪＩＳ Ｋ５４００に基づく鉛筆硬度試験で３Ｈの表面硬度を有していた。
【００５４】
また、ＪＩＳ Ｋ５４００に基づいて４ｍｍ方眼の碁盤目テストを行った結果、アルミ箔複合ＤＡＰ樹脂含浸印刷紙におけるアルミ箔と表面側のＤＡＰ樹脂含浸の印刷チタン紙との間、及びそのアルミ箔複合ＤＡＰ樹脂含浸印刷紙と基板との間にいずれも剥離は全く生じず、両者の密着性は非常に良好であった。
【００５５】
また、得られた化粧板のアルミ箔複合ＤＡＰ樹脂含浸印刷紙上に火の着いた煙草を置いて１０分間放置したが、上記含浸印刷紙の表面に焦げ等の発生はなく、化粧板表面に供給された熱が良好にアルミ箔を介して分散しており、無機質基板を用いていることと相俟って耐熱変色性や防火性の面でも優れていた。
【００５６】
また、得られた化粧板は、バランス層と強度ＵＰ層を兼ねて、裏面用ＤＡＰ樹脂含浸紙を接着一体化しているので、反り等の変形はなく、薄くても曲げ強度が４５Ｎ／ｍｍ２と良好な強度を有し、切断加工等の加工性にも優れていた。
【００５７】
（実施例）
参考例と同じように、厚さ１２μｍのアルミ箔の表面側に、坪量６０ｇ／ｍ２の印刷チタン紙を、また裏面側に坪量３０ｇ／ｍ２の薄葉紙を、それぞれウレタン系樹脂接着剤を用いて接着して複合材に形成した後、この複合材の表面側の印刷チタン紙に、シリコン変性ＤＡＰ樹脂液を固形分換算で７５ｇ／ｍ２塗布含浸させ、裏面側の薄葉紙にはポリエステル樹脂混合ＤＡＰ樹脂液（ポリエステル樹脂３０重量％、ＤＡＰ樹脂７０重量％）を固形分換算で３０ｇ／ｍ２塗布含浸させ、これを乾燥させて、樹脂が未硬化状態のアルミ箔複合ＤＡＰ系樹脂含浸印刷紙を作成、準備した。
【００５８】
また、参考例と同じようにして、坪量６０ｇ／ｍ２のチタン紙にＤＡＰ樹脂を固形分換算で７５ｇ／ｍ２含浸させ、これを乾燥させて、含浸ＤＡＰ樹脂が未硬化状態の裏面用ＤＡＰ樹脂含浸紙を準備した。
【００５９】
次に、参考例で用いたのと同じ厚さ３ｍｍの２層構成の火山性ガラス質複層板（大建工業株式会社製の商品名「ダイライト３ＦＴ」）からなる基板と、上記準備した未硬化状態のアルミ箔複合ＤＡＰ系樹脂含浸印刷紙と、上記準備した未硬化状態の裏面用ＤＡＰ樹脂含浸紙とを、基板の表面側にアルミ箔複合ＤＡＰ系樹脂含浸化粧紙が位置し、基板の裏面側に裏面用ＤＡＰ樹脂含浸紙が位置するようにホットプレスのプレート間に配し、参考例と同一条件（温度１３５℃、圧力１．２ＭＰａの条件で１０分間）で加熱加圧し、含浸した樹脂を硬化するとともに、基板の表面にアルミ箔複合ＤＡＰ系樹脂含浸印刷紙が、そして基板の裏面に裏面用ＤＡＰ樹脂含浸紙がそれぞれ接着一体化した化粧板を得た。
【００６０】
このようにして得られた化粧板も、表面平滑で光沢がある美麗な外観を有し、ＪＩＳ Ｋ５４００に基づく鉛筆硬度試験で３Ｈの表面硬度を有していた。
【００６１】
また、ＪＩＳ Ｋ５４００に基づいて４ｍｍ方眼の碁盤目テストを行った結果、アルミ箔複合ＤＡＰ系樹脂含浸印刷紙におけるアルミ箔と表面側のＤＡＰ樹脂含浸の印刷チタン紙との間、及びそのアルミ箔複合ＤＡＰ系樹脂含浸印刷紙と基板との間にいずれも剥離は全く生じず、上記両者の密着性は非常に良好であった。
【００６２】
また、得られた化粧板のアルミ箔複合ＤＡＰ系樹脂含浸印刷紙上に火の着いた煙草を置いて１０分間放置したが、上記含浸印刷紙の表面に焦げ等の発生はなく、化粧板表面に供給された熱が良好にアルミ箔を介して分散しており、無機質基板を用いていることと相俟って耐熱性や不燃性の面でも優れていた。
【００６３】
また、得られた化粧板は、バランス層と強度ＵＰ層を兼ねて、裏面用ＤＡＰ樹脂含浸紙を接着一体化しているので、反り等の変形はなく、薄くても曲げ強度が４３Ｎ／ｍｍ２と良好な強度を有し、切断加工等の加工性にも優れていた。
【００６４】
（比較例１）
比較例１は、複合材にして樹脂液を含浸しない例である。すなわち、上記参考例で用いた坪量６０ｇ／ｍ２の印刷チタン紙に、参考例で用いたＤＡＰ樹脂を固形分換算で７５ｇ／ｍ２含浸させてＤＡＰ樹脂含浸印刷チタン紙を準備した。また、参考例で用いた坪量３０ｇ／ｍ２の薄葉紙に、参考例で用いたＤＡＰ樹脂を固形分換算で３０ｇ／ｍ２含浸させてＤＡＰ樹脂含浸薄葉紙を準備した。さらに、参考例で用いた厚さ１２μｍのアルミ箔を準備した。
【００６５】
また、参考例で用いた坪量６０ｇ／ｍ２のチタン紙に、参考例で用いたＤＡＰ樹脂を固形分換算で７５ｇ／ｍ２含浸させて、参考例で用いた裏面用ＤＡＰ樹脂含浸紙を準備した。
【００６６】
次に、参考例（実施例）で用いた厚さ３ｍｍの火山性ガラス質複層板からなる基板の表面側に、上から順にＤＡＰ樹脂含浸印刷チタン紙、アルミ箔及びＤＡＰ樹脂含浸薄葉紙を、また基板の裏面側に上記裏面用ＤＡＰ樹脂含浸紙をそれぞれ配して積層し、これらをホットプレートのプレート間において、実施例と同様に、温度１３５℃、圧力１．２ＭＰａの条件で１０分間加熱加圧し、含浸したＤＡＰ樹脂を硬化させるとともに、基板の表面には、上から順にＤＡＰ樹脂含浸印刷チタン紙、アルミ箔及びＤＡＰ樹脂含浸薄葉紙が、そして基板の裏面に裏面用ＤＡＰ樹脂含浸紙がそれぞれ接着一体化した化粧板を得た。
【００６７】
しかしながら、このようにして得られた比較例１の化粧板は、アルミ箔とＤＡＰ樹脂含浸印刷チタン紙との間、及びアルミ箔とＤＡＰ樹脂含浸薄葉紙との間に、目視観察によって明らかな密着不良が発生していた。また、上記ＪＩＳ Ｋ５４００に基づき、４ｍｍ方眼の碁盤目テストを行ったところ、全ての升目において剥離を生じた。
【００６８】
（比較例２）
比較例２は、基板の表面側にアルミ箔を用いず、裏面用樹脂含浸紙を省いた例である。すなわち、上記参考例で用いた坪量６０ｇ／ｍ２の印刷チタン紙に、上記参考例で用いたＤＡＰ樹脂を固形分換算で７５ｇ／ｍ２含浸させてＤＡＰ樹脂含浸印刷チタン紙を準備した。また、上記参考例で用いた坪量３０ｇ／ｍ２の薄葉紙に、上記参考例で用いたＤＡＰ樹脂を固形分換算で３０ｇ／ｍ２含浸させてＤＡＰ樹脂含浸薄葉紙を準備した。
【００６９】
次に、上記参考例（実施例）で用いた厚さ３ｍｍの火山性ガラス質複層板からなる基板の表面側に、上から順にＤＡＰ樹脂含浸印刷チタン紙とＤＡＰ樹脂含浸薄葉紙とを積層し、これらをホットプレートのプレート間に配して、実施例と同様に、温度１３５℃、圧力１．２ＭＰａの条件で１０分間加熱加圧し、含浸したＤＡＰ樹脂を硬化させるとともに、基板の表面に、上から順にＤＡＰ樹脂含浸印刷チタン紙及びＤＡＰ樹脂含浸薄葉紙が接着一体化した化粧板を得た。
【００７０】
このようにして得られた化粧板は、表面平滑で光沢がある美麗な外観を有し、ＪＩＳ Ｋ５４００に基づく鉛筆硬度試験で３Ｈの表面硬度を有していた。
【００７１】
また、ＪＩＳ Ｋ５４００に基づいて４ｍｍ方眼の碁盤目テストを行った結果、表面側のＤＡＰ樹脂含浸印刷チタン紙とＤＡＰ樹脂含浸薄葉紙との間、及びそのＤＡＰ樹脂含浸薄葉紙と基板との間にはいずれも剥離は全く生じず、上記両者の密着性は非常に良好であった。
【００７２】
しかしながら、得られた化粧板のＤＡＰ樹脂含浸印刷チタン紙上に火の着いた煙草を置いて１０分間放置したところ、煙草をおいた表面に焦げ茶色の変色が見られ、耐熱変色性は良くなかった。また、化粧板には反りが見られ、強度が低くハンドリング性に劣っていた。
【００７３】
さらには、樹脂含浸時に樹脂含浸紙に破損を生じたり、別個に樹脂含浸と乾燥をする必要がある等、生産性も悪かった。
【００７４】
以上の実施例及び比較例１，２を考察して、本発明が有効であることが判る。
【産業上の利用可能性】
【００７５】
本発明は、金属シートと樹脂含浸紙とが良好に密着した化粧板を生産性良く製造でき、極めて有用で産業上の利用可能性が高い。
【図面の簡単な説明】
【００７６】
【図１】図１は、本発明の実施形態により製造された化粧板の要部断面図である。
【図２】図２は、表面化粧紙と裏面紙と金属シートとを接着する直前の状態を示す説明図である。
【図３】図３は、表面化粧紙と裏面紙と金属シートとが一体的に接着された状態を示す説明図である。
【図４】図４は、金属シートと表面化粧紙及び裏面紙との複合材に樹脂を浸漬法により含浸させる状態を示す説明図である。
【図５】図５は、金属シートと表面化粧紙及び裏面紙との複合材に樹脂を塗布含浸法により含浸させる状態を示す説明図である。
【図６】図６は、含浸樹脂が未硬化状態の金属シート複合樹脂含浸紙を示す断面図である。
【図７】図７は、ホットプレスにより金属シート複合樹脂含浸紙及び裏面用樹脂含浸強化紙を基板の表裏面に一体に固着する状態を示す説明図である。
【符号の説明】
【００７７】
Ａ  化粧板
１  基板
２  金属シート複合樹脂含浸紙
２′  複合材
３  樹脂含浸化粧紙
３′  表面化粧紙
４  金属シート
５  樹脂含浸紙
５′  裏面紙
７  接着剤
９  裏面用樹脂含浸強化紙
１１  樹脂液
【図１】
0004749077.tif 000002
【図２】
0004749077.tif 000003
【図３】
0004749077.tif 000004
【図４】
0004749077.tif 000005
【図５】
0004749077.tif 000006
【図６】
0004749077.tif 000007
【図７】
0004749077.tif 000008